(57)【要約】  ポリウレタンディスパージョンは、イソシアネート基末端プレポリマーと、鎖伸長剤との反応により得られるポリウレタン樹脂が、水分散されてなるポリウレタンディスパージョンである。イソシアネート基末端プレポリマーが、キシリレンジイソシアネートおよび／または水添キシリレンジイソシアネートを含むポリイソシアネート成分と、炭素数２〜６のジオール、３価以上の低分子量ポリオール、および、親水性基を含有する活性水素基含有化合物を含むポリオール成分とを少なくとも反応させることにより得られる。鎖伸長剤が、第１級アミノ基、または、第１級アミノ基および第２級アミノ基を有するアルコキシシリル化合物を含み、ポリオール成分中の水酸基の総モル１００％に対する、３価以上の低分子量ポリオール中の水酸基のモル割合が、２５％未満である。
2015016069.tif 000002
【特許請求の範囲】
【請求項１】
イソシアネート基末端プレポリマーと、鎖伸長剤との反応により得られるポリウレタン樹脂が、水分散されてなるポリウレタンディスパージョンであって、
前記イソシアネート基末端プレポリマーが、
キシリレンジイソシアネートおよび／または水添キシリレンジイソシアネートを含むポリイソシアネート成分と、
炭素数２〜６のジオール、３価以上の低分子量ポリオール、および、親水性基を含有する活性水素基含有化合物を含むポリオール成分と
を少なくとも反応させることにより得られ、
前記鎖伸長剤が、
第１級アミノ基、または、第１級アミノ基および第２級アミノ基を有するアルコキシシリル化合物を含み、
前記ポリオール成分中の水酸基の総モル１００％に対する、前記３価以上の低分子量ポリオール中の水酸基のモル割合が、２５％未満であることを特徴とする、ポリウレタンディスパージョン。
【請求項２】
基材と、
前記基材の上に積層され、ポリウレタン樹脂からなるポリウレタン層とを備え、
前記ポリウレタン層が、
イソシアネート基末端プレポリマーと、鎖伸長剤との反応により得られるポリウレタン樹脂が、水分散されてなるポリウレタンディスパージョンであって、
前記イソシアネート基末端プレポリマーが、
キシリレンジイソシアネートおよび／または水添キシリレンジイソシアネートを含むポリイソシアネート成分と、
炭素数２〜６のジオール、３価以上の低分子量ポリオール、および、親水性基を含有する活性水素基含有化合物を含むポリオール成分と
を少なくとも反応させることにより得られ、
前記鎖伸長剤が、
第１級アミノ基、または、第１級アミノ基および第２級アミノ基を有するアルコキシシリル化合物を含み、
前記ポリオール成分中の水酸基の総モル１００％に対する、前記３価以上の低分子量ポリオール中の水酸基のモル割合が、２５％未満であるポリウレタンディスパージョンを塗布および乾燥させることにより形成されていることを特徴とする、ポリウレタン積層体。
【請求項３】
前記ポリウレタン層に、層状無機化合物が分散されていることを特徴とする、請求項２に記載のポリウレタン積層体。
【発明の詳細な説明】
【技術分野】
【０００１】
本発明は、ポリウレタンディスパージョンおよびポリウレタン積層体、詳しくは、優れたガスバリア性を発現するポリウレタン積層体、および、そのポリウレタン積層体に用いられるポリウレタンディスパージョンに関する。
【背景技術】
【０００２】
従来、酸素ガスバリア性に優れたフィルムとして、ポリ塩化ビニリデンまたは塩化ビニリデン共重合体（以下、ＰＶＤＣと略する。）からなるフィルムが知られている。【０００３】
しかし、ＰＶＤＣは燃焼により有害なガスを生じる。【０００４】
そのため、ポリビニルアルコールや、エチレン・ビニルアルコール共重合体からなるフィルムが知られている。しかし、これらのフィルムは、高湿度下でのガスバリア性に劣るという不具合がある。【０００５】
また、無機酸化物がフィルムに蒸着された蒸着フィルムも知られているが、それらは柔軟性が低く、二次加工時にクラックなどが生じてガスバリア性の低下を生じるという不具合がある。【０００６】
そこで、高湿度下においてもガスバリア性が良好なフィルムの開発が検討されており、具体的には、例えば、ジイソシアネート成分と、Ｃ２〜８のアルキルグリコールを含むジオール成分とを反応させて得られるガスバリア性ポリウレタン樹脂、さらに、そのポリウレタン樹脂を含む層と、基材フィルム層とを積層して得られるガスバリア性複合フィルムが、提案されている。また、ガスバリア性複合フィルムを形成する方法としては、ポリウレタン樹脂の水分散体を、基材フィルム上に塗布および乾燥させる方法が、提案されている（例えば、特許文献１参照。）。
【先行技術文献】
【特許文献】
【０００７】
【特許文献１】特開２００１−９８０４７号公報
【発明の概要】
【発明が解決しようとする課題】
【０００８】
一方、このようなガスバリア性複合フィルムでは、通常、ポリウレタン樹脂を含む層の、基材フィルム層に対する密着性が要求される。【０００９】
この点、密着性を向上させるため、ポリウレタン樹脂の原料成分としてアルコキシシリル化合物を配合することが検討される。【００１０】
しかしながら、特許文献１に記載されるような、ジイソシアネート成分と、Ｃ２〜８のアルキルグリコールを含むジオール成分とを反応させて得られるガスバリア性ポリウレタン樹脂において、原料成分としてアルコキシシリル化合物を配合すると、水分散体中においてポリウレタン樹脂が凝集し、均一な層を形成できないという不具合がある。【００１１】
本発明の目的は、分散状態に優れ、ガスバリア性および密着性に優れるポリウレタン層を良好に形成することができるポリウレタンディスパージョン、および、そのポリウレタンディスパージョンを用いて得られるポリウレタン積層体を提供することにある。
【課題を解決するための手段】
【００１２】
本発明のポリウレタンディスパージョンは、イソシアネート基末端プレポリマーと、鎖伸長剤との反応により得られるポリウレタン樹脂が、水分散されてなるポリウレタンディスパージョンであって、前記イソシアネート基末端プレポリマーが、キシリレンジイソシアネートおよび／または水添キシリレンジイソシアネートを含むポリイソシアネート成分と、炭素数２〜６のジオール、３価以上の低分子量ポリオール、および、親水性基を含有する活性水素基含有化合物を含むポリオール成分とを少なくとも反応させることにより得られ、前記鎖伸長剤が、第１級アミノ基、または、第１級アミノ基および第２級アミノ基を有するアルコキシシリル化合物を含み、前記ポリオール成分中の水酸基の総モル１００％に対する、前記３価以上の低分子量ポリオール中の水酸基のモル割合が、２５％未満であることを特徴としている。【００１３】
また、本発明のポリウレタン積層体は、基材と、前記基材の上に積層され、ポリウレタン樹脂からなるポリウレタン層とを備え、前記ポリウレタン層が、上記のポリウレタンディスパージョンを塗布および乾燥させることにより形成されていることを特徴としている。【００１４】
また、本発明のポリウレタン積層体では、前記ポリウレタン層に、層状無機化合物が分散されていることが好適である。
【発明の効果】
【００１５】
本発明のポリウレタンディスパージョンは、原料成分として３価以上の低分子量ポリオールを特定割合で含有するため、鎖伸長剤として第１級アミノ基、または、第１級アミノ基および第２級アミノ基を有するアルコキシシリル化合物を配合しても、優れた分散性を確保することができる。そのため、ガスバリア性および密着性に優れるポリウレタン層を良好に形成することができる。【００１６】
また、本発明のポリウレタン積層体は、上記のポリウレタンディスパージョンを用いて得られるポリウレタン層を備えるため、ガスバリア性および密着性に優れる。
【図面の簡単な説明】
【００１７】
【図１】図１は、本発明のポリウレタン積層体の一実施形態を示す概略構成図である。
【図２】図２は、本発明のポリウレタン積層体の他の実施形態を示す概略構成図である。
【発明を実施するための形態】
【００１８】
本発明のポリウレタンディスパージョンは、ポリウレタン樹脂（水性ポリウレタン樹脂）を水分散させることにより得られ、ポリウレタン樹脂は、イソシアネート基末端プレポリマーと鎖伸長剤との反応により得られる。
【００１９】
イソシアネート基末端プレポリマーは、ポリイソシアネート成分と、ポリオール成分との反応により得られる。
【００２０】
ポリイソシアネート成分は、必須成分として、キシリレンジイソシアネートおよび／または水添キシリレンジイソシアネートを含んでいる。
【００２１】
キシリレンジイソシアネート（ＸＤＩ）としては、１，２−キシリレンジイソシアネート（ｏ−ＸＤＩ）、１，３−キシリレンジイソシアネート（ｍ−ＸＤＩ）、１，４−キシリレンジイソシアネート（ｐ−ＸＤＩ）が、構造異性体として挙げられる。
【００２２】
これらキシリレンジイソシアネートは、単独使用または２種類以上併用することができる。キシリレンジイソシアネートとして、好ましくは、１，３−キシリレンジイソシアネート、１，４−キシリレンジイソシアネート、より好ましくは、１，３−キシリレンジイソシアネートが挙げられる。
【００２３】
また、水添キシリレンジイソシアネート（別名：ビス（イソシアナトメチル）シクロヘキサン）（Ｈ６ＸＤＩ）としては、１，２−水添キシリレンジイソシアネート（ｏ−Ｈ６ＸＤＩ）、１，３−水添キシリレンジイソシアネート（ｍ−Ｈ６ＸＤＩ）、１，４−水添キシリレンジイソシアネート（ｐ−Ｈ６ＸＤＩ）が、構造異性体として挙げられる。
【００２４】
これら水添キシリレンジイソシアネートは、単独使用または２種類以上併用することができる。水添キシリレンジイソシアネートとして、好ましくは、１，３−水添キシリレンジイソシアネート、１，４−水添キシリレンジイソシアネート、より好ましくは、１，３−水添キシリレンジイソシアネートが挙げられる。
【００２５】
また、キシリレンジイソシアネートおよび／または水添キシリレンジイソシアネートとしては、それらの誘導体が含まれる。
【００２６】
キシリレンジイソシアネートおよび／または水添キシリレンジイソシアネートの誘導体としては、例えば、キシリレンジイソシアネートおよび／または水添キシリレンジイソシアネートの多量体（例えば、２量体、３量体（例えば、イソシアヌレート変性体、イミノオキサジアジンジオン変性体）、５量体、７量体など）、アロファネート変性体（例えば、キシリレンジイソシアネートおよび／または水添キシリレンジイソシアネートと、後述する低分子量ポリオールとの反応より生成するアロファネート変性体など）、ポリオール変性体（例えば、キシリレンジイソシアネートおよび／または水添キシリレンジイソシアネートと後述する低分子量ポリオールとの反応より生成するポリオール変性体（アルコール付加体）など）、ビウレット変性体（例えば、キシリレンジイソシアネートおよび／または水添キシリレンジイソシアネートと、水やアミン類との反応により生成するビウレット変性体など）、ウレア変性体（例えば、キシリレンジイソシアネートおよび／または水添キシリレンジイソシアネートとジアミンとの反応により生成するウレア変性体など）、オキサジアジントリオン変性体（例えば、キシリレンジイソシアネートおよび／または水添キシリレンジイソシアネートと炭酸ガスとの反応により生成するオキサジアジントリオンなど）、カルボジイミド変性体（キシリレンジイソシアネートおよび／または水添キシリレンジイソシアネートの脱炭酸縮合反応により生成するカルボジイミド変性体など）、ウレトジオン変性体、ウレトンイミン変性体などが挙げられる。
【００２７】
これらの誘導体は、単独使用または２種類以上併用することができる。
【００２８】
また、ポリイソシアネート成分は、必要に応じて、その他のポリイソシアネートを含有することもできる。
【００２９】
その他のポリイソシアネートとしては、例えば、芳香族ポリイソシアネート、芳香脂肪族ポリイソシアネート（キシリレンジイソシアネートを除く）、脂肪族ポリイソシアネート、脂環族ポリイソシアネート（水添キシリレンジイソシアネートを除く）などのポリイソシアネートなどが挙げられる。
【００３０】
芳香族ポリイソシアネートとしては、例えば、トリレンジイソシアネート（２，４−または２，６−トリレンジイソシアネートもしくはその混合物）（ＴＤＩ）、フェニレンジイソシアネート（ｍ−、ｐ−フェニレンジイソシアネートもしくはその混合物）、４，４’−ジフェニルジイソシアネート、１，５−ナフタレンジイソシアネート（ＮＤＩ）、ジフェニルメタンジイソシネート（４，４’−、２，４’−または２，２’−ジフェニルメタンジイソシネートもしくはその混合物）（ＭＤＩ）、４，４’−トルイジンジイソシアネート（ＴＯＤＩ）、４，４’−ジフェニルエーテルジイソシアネートなどの芳香族ジイソシアネートなどが挙げられる。
【００３１】
芳香脂肪族ポリイソシアネート（キシリレンジイソシアネートを除く）としては、例えば、テトラメチルキシリレンジイソシアネート（１，３−または１，４−テトラメチルキシリレンジイソシアネートもしくはその混合物）（ＴＭＸＤＩ）、ω，ω’−ジイソシアネート−１，４−ジエチルベンゼンなどの芳香脂肪族ジイソシアネートなどが挙げられる。
【００３２】
脂肪族ポリイソシアネートとしては、例えば、トリメチレンジイソシアネート、１，２−プロピレンジイソシアネート、ブチレンジイソシアネート（テトラメチレンジイソシアネート、１，２−ブチレンジイソシアネート、２，３−ブチレンジイソシアネート、１，３−ブチレンジイソシアネート）、１，５−ペンタメチレンジイソシアネート（ＰＤＩ）、１，６−ヘキサメチレンジイソシアネート（別名：ヘキサメチレンジイソシアネート）（ＨＤＩ）、２，４，４−または２，２，４−トリメチルヘキサメチレンジイソシアネート、２，６−ジイソシアネートメチルカプエートなどの脂肪族ジイソシアネートなどが挙げられる。
【００３３】
脂環族ポリイソシアネート（水添キシリレンジイソシアネートを除く）としては、例えば、１，３−シクロペンタンジイソシアネート、１，３−シクロペンテンジイソシアネート、シクロヘキサンジイソシアネート（１，４−シクロヘキサンジイソシアネート、１，３−シクロヘキサンジイソシアネート）、３−イソシアナトメチル−３，５，５−トリメチルシクロヘキシルイソシアネート（別名：イソホロンジイソシアネート）（ＩＰＤＩ）、メチレンビス（シクロヘキシルイソシアネート）（別名：ビス（イソシアナトシクロヘキシル）メタン）（４，４’−、２，４’−または２，２’−メチレンビス（シクロヘキシルイソシアネート）これらのＴｒａｎｓ，Ｔｒａｎｓ−体、Ｔｒａｎｓ，Ｃｉｓ−体、Ｃｉｓ，Ｃｉｓ−体、もしくはその混合物）（Ｈ１２ＭＤＩ）、メチルシクロヘキサンジイソシアネート（メチル−２，４−シクロヘキサンジイソシアネート、メチル−２，６−シクロヘキサンジイソシアネート）、ノルボルナンジイソシアネート（各種異性体もしくはその混合物）（ＮＢＤＩ）、などの脂環族ジイソシアネートなどが挙げられる。好ましくは、４，４’−メチレンビス（シクロヘキシルイソシアネート）が挙げられる。
【００３４】
その他のポリイソシアネートには、上記と同種の誘導体が含まれる。
【００３５】
これらその他のポリイソシアネートは、単独使用または２種類以上併用することができる。好ましくは、芳香脂肪族ポリイソシアネート、脂環族ポリイソシアネートが挙げられ、より好ましくは、脂環族ポリイソシアネート、さらに好ましくは、ビス（イソシアナトシクロヘキシル）メタンが挙げられる。
【００３６】
その他のポリイソシアネート（キシリレンジイソシアネートおよび水添キシリレンジイソシアネートを除く）が配合される場合には、その配合割合は、キシリレンジイソシアネートおよび／または水添キシリレンジイソシアネート（併用される場合にはそれらの総量）１００質量部に対して、例えば、３０質量部以下、好ましくは、２０質量部以下であり、通常、１質量部以上である。
【００３７】
また、好ましくは、キシリレンジイソシアネートおよびビス（イソシアナトシクロヘキシル）メタンの併用が挙げられる。
【００３８】
キシリレンジイソシアネートおよびビス（イソシアナトシクロヘキシル）メタンを併用することにより、分散性に優れ、平均粒子径の小さいポリウレタンディスパージョンが得られる。
【００３９】
キシリレンジイソシアネートおよびビス（イソシアナトシクロヘキシル）メタンを併用する場合、キシリレンジイソシアネートおよびビス（イソシアナトシクロヘキシル）メタンの総量１００質量部に対して、キシリレンジイソシアネートが、例えば、６０質量部以上、好ましくは、７０質量部以上、より好ましくは、８０質量部以上であり、例えば、９５質量部以下、好ましくは、９３質量部以下、より好ましくは、９０質量部以下である。また、ビス（イソシアナトシクロヘキシル）メタンが、例えば、５質量部以上、好ましくは、７質量部以上、より好ましくは、１０質量部以上であり、例えば、４０質量部以下、好ましくは、３０質量部以下、より好ましくは、２０質量部以下である。
【００４０】
ポリオール成分は、必須成分として、炭素数２〜６のジオール、３価以上の低分子量ポリオール、および、親水性基を含有する活性水素基含有化合物を含んでいる。
【００４１】
炭素数２〜６のジオールは、水酸基を２つ有する炭素数２〜６の有機化合物であって、具体的には、例えば、エチレングリコール、プロピレングリコール、１，３−プロパンジオール、１，４−ブチレングリコール、１，３−ブチレングリコール、１，２−ブチレングリコール、１，５−ペンタンジオール、１，６−ヘキサンジオール、ネオペンチルグリコール、３−メチル−１，５−ペンタンジオール、１，３−または１，４−シクロヘキサンジオールなどの炭素数２〜６のアルカンジオール（炭素数２〜６のアルキレングリコール）、例えば、ジエチレングリコール、トリエチレングリコール、ジプロピレングリコールなどの炭素数２〜６のエーテルジオール、例えば、１，４−ジヒドロキシ−２−ブテンなどの炭素数２〜６のアルケンジオールなどが挙げられる。
【００４２】
これら炭素数２〜６のジオールは、単独使用または２種類以上併用することができる。
【００４３】
炭素数２〜６のジオールとして、好ましくは、炭素数２〜６のアルカンジオール、より好ましくは、エチレングリコールが挙げられる。
【００４４】
炭素数２〜６のジオールの配合割合は、ポリオール成分の総量１００質量部に対して、例えば、５０質量部以上、好ましくは、５５質量部以上であり、例えば、８０質量部以下、好ましくは、７５質量部以下である。
【００４５】
また、ポリオール成分中の水酸基の総モル１００％に対する、炭素数２〜６のジオール中の水酸基のモル割合が、例えば、９０％以下、好ましくは、８５％以下、より好ましくは、８０％以下であり、例えば、５０％以上、好ましくは、５５％以上、より好ましくは、６０％以上である。
【００４６】
３価以上の低分子量ポリオールは、数平均分子量が４００以下であり、１分子中に水酸基を３つ以上有する有機化合物であって、例えば、グリセリン、２−メチル−２−ヒドロキシメチル−１，３−プロパンジオール、２，４−ジヒドロキシ−３−ヒドロキシメチルペンタン、１，２，６−ヘキサントリオール、トリメチロールプロパン、２，２−ビス（ヒドロキシメチル）−３−ブタノールなどの３価アルコール（低分子量トリオール）、例えば、テトラメチロールメタン（ペンタエリスリトール）、ジグリセリンなどの４価アルコール、例えば、キシリトールなどの５価アルコール、例えば、ソルビトール、マンニトール、アリトール、イジトール、ダルシトール、アルトリトール、イノシトール、ジペンタエリスリトールなどの６価アルコール、例えば、ペルセイトールなどの７価アルコール、例えば、ショ糖などの８価アルコールなどが挙げられる。
【００４７】
また、３価以上の低分子量ポリオールとしては、例えば、数平均分子量４００以下の、３価以上のポリアルキレンオキサイドなども挙げられる。そのようなポリアルキレンオキサイドは、例えば、上記した３価以上の低分子量ポリオール、または、公知のポリアミンを開始剤として、エチレンオキサイドおよび／またはプロピレンオキサイドなどのアルキレンオキサイドを付加反応させることによって、ポリエチレンポリコール、ポリプロピレンポリコール、ポリエチレンポリプロピレンポリコール（ランダムまたはブロック共重合体）などとして得ることができる。
【００４８】
これら３価以上の低分子量ポリオールは、単独使用または２種類以上併用することができる。
【００４９】
３価以上の低分子量ポリオールとして、好ましくは、３価アルコール（低分子量トリオール）、４価アルコールが挙げられ、より好ましくは、３価アルコール（低分子量トリオール）が挙げられ、さらに好ましくは、トリメチロールプロパン、グリセリンが挙げられる。
【００５０】
３価以上の低分子量ポリオールの配合割合は、ポリオール成分の総量１００質量部に対して、例えば、５質量部以上、好ましくは、８質量部以上であり、例えば、２５質量部以下、好ましくは、２２質量部以下である。
【００５１】
また、炭素数２〜６のジオールと３価以上の低分子量ポリオールとの併用割合は、炭素数２〜６のジオールと３価アルコールとの総量１００質量部に対して、３価以上の低分子量ポリオールが、例えば、５質量部以上、好ましくは、８質量部以上であり、例えば、４０質量部以下、好ましくは、３５質量部以下である。
【００５２】
また、ポリオール成分中の水酸基の総モル１００％に対する、３価以上の低分子量ポリオール中の水酸基のモル割合が、２５％未満、好ましくは、２０％以下、より好ましくは、１８％以下であり、例えば、１％以上、好ましくは、２％以上、より好ましくは、３％以上である。
【００５３】
ポリオール成分中の水酸基の総モルに対する３価以上の低分子量ポリオール中の水酸基のモル割合が上記範囲であれば、鎖伸長剤（後述）として第１級アミノ基、または、第１級アミノ基および第２級アミノ基を有するアルコキシシリル化合物を配合しても、優れた分散性を確保することができる。そのため、ガスバリア性および密着性に優れるポリウレタン層を良好に形成することができる。
【００５４】
親水性基を含有する活性水素基含有化合物は、ノニオン性基またはイオン性基などの親水性基を含有し、アミノ基または水酸基などの活性水素基を含有する化合物であって、具体的には、例えば、ノニオン性基を含有する活性水素基含有化合物、イオン性基を含有する活性水素基含有化合物が挙げられる。
【００５５】
ノニオン性基を含有する活性水素基含有化合物としては、例えば、ポリオキシエチレングリコール、片末端封鎖ポリオキシエチレングリコール、ポリオキシエチレン側鎖を含有するポリオールなどが挙げられる。
【００５６】
ポリオキシエチレン側鎖を含有するポリオールは、側鎖にポリオキシエチレン基を含み、２つ以上の水酸基を有する有機化合物であって、次のように合成することができる。
【００５７】
すなわち、まず、上記したジイソシアネートと、片末端封鎖ポリオキシエチレングリコール（例えば、炭素数１〜４のアルキル基で片末端封鎖したアルコキシポリオキシエチレンモノオールであって、数平均分子量２００〜６０００、好ましくは３００〜３０００）とを、片末端封鎖ポリオキシエチレングリコールの水酸基に対して、ジイソシアネートのイソシアネート基が過剰となる割合でウレタン化反応させ、必要により未反応のジイソシアネートを除去することにより、ポリオキシエチレン鎖含有モノイソシアネートを得る。
【００５８】
次いで、ポリオキシエチレン鎖含有モノイソシアネートと、ジアルカノールアミン（例えば、ジエタノールアミンなど）とを、ジアルカノールアミンの２級アミノ基に対して、ポリオキシエチレン基含有モノイソシアネートのイソシアネート基がほぼ等量となる割合でウレア化反応させる。
【００５９】
なお、ノニオン性基を含有する活性水素基含有化合物において、ノニオン性基、具体的には、ポリオキシエチレン基の数平均分子量は、例えば、６００〜６０００である。
【００６０】
ポリオキシエチレン側鎖を含有するポリオールを得るためのジイソシアネートとして、好ましくは、ヘキサメチレンジイソシアネート（ＨＤＩ）などの脂肪族ジイソシアネート、１，４−または１，３−ビス（イソシアナトメチル）シクロヘキサン（Ｈ６ＸＤＩ）、３−イソシアナトメチル−３，５，５−トリメチルシクロヘキシルイソシアネート（別名：イソホロンジイソシアネート）（ＩＰＤＩ）、４，４’−メチレンビス（シクロヘキシルイソシアネート）（Ｈ１２ＭＤＩ）、２，６−ビス（イソシアナトメチル）ノルボナン（ＮＢＤＩ）などの脂環族ジイソシアネートが挙げられる。
【００６１】
イオン性基を含有する活性水素基含有化合物は、例えば、カルボン酸などのアニオン性基や、４級アミンなどのカチオン性基と、２つ以上の水酸基またはアミノ基などの活性水素基とを併有する有機化合物であって、好ましくは、アニオン性基と２つ以上の水酸基とを併有する有機化合物、より好ましくは、カルボン酸と２つの水酸基とを併有する有機化合物（カルボキシ基を含有する活性水素基含有化合物（例えば、カルボキシ基含有ポリオールなど））が挙げられる。
【００６２】
カルボキシ基含有ポリオールとしては、例えば、２，２−ジメチロール酢酸、２，２−ジメチロール乳酸、２，２−ジメチロールプロピオン酸（別名：ジメチロールプロピオン酸）、２，２−ジメチロールブタン酸、２，２−ジメチロール酪酸、２，２−ジメチロール吉草酸などのポリヒドロキシアルカン酸などが挙げられ、好ましくは、２，２−ジメチロールプロピオン酸が挙げられる。
【００６３】
これら親水性基を含有する活性水素基含有化合物は、単独使用または併用することができ、好ましくは、イオン性基を含有する活性水素基含有化合物、より好ましくは、カルボキシ基含有ポリオールが挙げられ、さらに好ましくは、ポリヒドロキシアルカン酸が挙げられる。
【００６４】
ポリヒドロキシアルカン酸を配合することにより、ガスバリア性、基材との密着性や、透明性のさらなる向上を図ることができる。
【００６５】
親水性基を含有する活性水素基含有化合物の配合割合は、ポリオール成分の総量１００質量部に対して、例えば、２０質量部以上、好ましくは、２５質量部以上であり、例えば、５０質量部以下、好ましくは、４０質量部以下である。
【００６６】
また、ポリオール成分中の水酸基の総モル１００％に対する、親水性基を含有する活性水素基含有化合物中の水酸基のモル割合が、例えば、３５％以下、好ましくは、３０％以下、より好ましくは、２５％以下であり、例えば、７％以上、好ましくは、１０％以上、より好ましくは、１２％以上である。
【００６７】
また、ポリオール成分は、さらに、任意成分として、その他のポリオール化合物（上記した炭素数２〜６のジオール、３価以上の低分子量ポリオール、および、親水性基を含有する活性水素基含有化合物を除く）を含有することもできる。
【００６８】
そのようなポリオール化合物としては、例えば、上記した炭素数２〜６のジオール、３価以上の低分子量ポリオール、および、親水性基を含有する活性水素基含有化合物を除く低分子量ポリオールが挙げられ、具体的には、例えば、炭素数７〜２０のアルカン−１，２−ジオール、２，６−ジメチル−１−オクテン−３，８−ジオール、１，３−または１，４−シクロヘキサンジメタノールおよびそれらの混合物、水素化ビスフェノールＡ、ビスフェノールＡなどの炭素数７以上の２価アルコール（ジオール）などが挙げられる。
【００６９】
また、低分子量ポリオール（上記した炭素数２〜６のジオール、３価以上の低分子量ポリオール、および、親水性基を含有する活性水素基含有化合物を除く）としては、例えば、数平均分子量４００以下の、２価のポリアルキレンオキサイドなども挙げられる。そのようなポリアルキレンオキサイドは、例えば、上記した２価アルコールを開始剤として、エチレンオキサイドおよび／またはプロピレンオキサイドなどのアルキレンオキサイドを付加反応させることによって、ポリエチレングリコール、ポリプロピレングリコール、ポリエチレンポリプロピレングリコール（ランダムまたはブロック共重合体）などとして得ることができる。また、例えば、テトラヒドロフランの開環重合などによって得られる数平均分子量４００以下のポリテトラメチレンエーテルグリコールなども挙げられる。
【００７０】
これら低分子量ポリオール（上記した炭素数２〜６のジオール、３価以上の低分子量ポリオール、および、親水性基を含有する活性水素基含有化合物を除く）は、単独使用または２種類以上併用することができる。
【００７１】
低分子量ポリオール（上記した炭素数２〜６のジオール、３価以上の低分子量ポリオール、および、親水性基を含有する活性水素基含有化合物を除く）が配合される場合には、その配合割合は、ポリオール成分の総量１００質量部に対して、例えば、９０質量部以下、好ましくは、７０質量部以下である。
【００７２】
また、ポリオール成分は、好ましくは、炭素数２〜６のジオール、３価以上の低分子量ポリオール、および、親水性基を含有する活性水素基含有化合物からなる。
【００７３】
そして、イソシアネート基末端プレポリマーを合成するには、上記各成分を、活性水素基（水酸基およびアミノ基）に対するイソシアネート基の当量比（イソシアネート基／活性水素基）において、１を超える割合、好ましくは、１．１〜１０の割合で配合する。そして、バルク重合や溶液重合などの公知の重合方法、好ましくは、反応性および粘度の調整がより容易な溶液重合によって、上記各成分を反応させる。
【００７４】
バルク重合では、例えば、窒素雰囲気下、上記成分を配合して、反応温度７５〜８５℃で、１〜２０時間程度反応させる。
【００７５】
溶液重合では、例えば、窒素雰囲気下、有機溶媒（溶剤）に、上記成分を配合して、反応温度２０〜８０℃で、１〜２０時間程度反応させる。
【００７６】
有機溶媒としては、イソシアネート基に対して不活性で、かつ、親水性に富む、例えば、アセトン、メチルエチルケトン、酢酸エチル、テトラヒドロフラン、アセトニトリルなどが挙げられる。
【００７７】
この重合反応は、反応溶液中のイソシアネート基含有率が１５質量％以下、好ましくは、１０質量％以下になるまで反応させる。
【００７８】
また、上記重合では、必要に応じて、例えば、アミン系、スズ系、鉛系などの反応触媒を添加してもよく、また、得られるイソシアネート基末端プレポリマーから未反応のポリイソシアネート（キシリレンジイソシアネートおよび／または水添キシリレンジイソシアネートを含む）を、例えば、蒸留や抽出などの公知の方法により、除去することもできる。
【００７９】
また、例えば、アニオン性基が含まれている場合には、好ましくは、中和剤を添加して中和し、アニオン性基の塩を形成させる。
【００８０】
中和剤としては、慣用の塩基、例えば、有機塩基（例えば、第３級アミン類（トリメチルアミン、トリエチルアミンなどの炭素数１〜４のトリアルキルアミン、ジメチルエタノールアミン、メチルジエタノールアミン、トリエタノールアミン、トリイソプロパノールアミンなどのアルカノールアミン、モルホリンなどの複素環式アミンなど））、無機塩基（アンモニア、アルカリ金属水酸化物（水酸化リチウム、水酸化ナトリウム、水酸化カリウムなど）、アルカリ土類金属水酸化物（水酸化マグネシウム、水酸化カルシウムなど）、アルカリ金属炭酸塩（炭酸ナトリウム、炭酸カリウムなど））が挙げられる。これらの塩基は、単独使用または２種類以上併用できる。
【００８１】
中和剤は、アニオン性基１当量あたり、０．４当量以上、好ましくは、０．６当量以上の割合で添加し、また、例えば、１．２当量以下、好ましくは、１当量以下の割合で添加する。
【００８２】
このようにして得られるイソシアネート基末端プレポリマーは、その分子末端に、２つ以上の遊離のイソシアネート基を有するポリウレタンプレポリマーであって、そのイソシアネート基の含有量（溶剤を除いた固形分換算のイソシアネート基含量）が、例えば、０．３質量％以上、好ましくは、０．５質量％以上、より好ましくは、１．０質量％以上であり、また、例えば、１５質量％以下、好ましくは、１２質量％以下、より好ましくは、１０質量％以下である。
【００８３】
また、イソシアネート基の平均官能基数は、例えば、１．５以上、好ましくは１．９以上、より好ましくは、２．０以上であり、また、例えば、３．０以下、好ましくは、２．５以下である。
【００８４】
イソシアネート基の平均官能基数が上記範囲にあれば、安定した上記ポリウレタンディスパージョンを得ることができ、基材密着性、ガスバリア性などを確保することができる。
【００８５】
また、その数平均分子量（標準ポリスチレンを検量線とするＧＰＣ測定による数平均分子量）が、例えば、５００以上、好ましくは、８００以上であり、また、例えば、１００００以下、好ましくは、５０００以下である。
【００８６】
また、イソシアネート基末端プレポリマーの親水性基濃度は、例えば、０．１ｍｍｏｌ／ｇ以上、好ましくは、０．２ｍｍｏｌ／ｇ以上であり、また、例えば、１．２ｍｍｏｌ／ｇ以下、好ましくは、１．０ｍｍｏｌ／ｇ以下、より好ましくは、０．８ｍｍｏｌ／ｇ以下である。
【００８７】
イソシアネート基末端プレポリマーの親水性基濃度が上記範囲にあれば、安定した上記ポリウレタンディスパージョンを得ることができる。
【００８８】
次いで、この方法では、上記により得られたイソシアネート基末端プレポリマーと鎖伸長剤とを、例えば、水中で反応させ、ポリウレタン樹脂のポリウレタンディスパージョンを得る。
【００８９】
鎖伸長剤は、必須成分として、第１級アミノ基、または、第１級アミノ基および第２級アミノ基を有するアルコキシシリル化合物を含有している。
【００９０】
第１級アミノ基、または、第１級アミノ基および第２級アミノ基を有するアルコキシシリル化合物としては、例えば、γ−アミノプロピルトリメトキシシラン、γ−アミノプロピルトリエトキシシラン、Ｎ−フェニル−γ−アミノプロピルトリメトキシシランなどの第１級アミノ基を有するアルコキシシリル化合物、Ｎ−β（アミノエチル）γ−アミノプロピルトリメトキシシラン（別名：Ｎ−２−（アミノエチル）−３−アミノプロピルトリメトキシシラン）、Ｎ−β（アミノエチル）γ−アミノプロピルトリエトキシシラン（別名：Ｎ−２−（アミノエチル）−３−アミノプロピルトリエトキシシラン）、Ｎ−β（アミノエチル）γ−アミノプロピルメチルジメトキシシラン（別名：Ｎ−２−（アミノエチル）−３−アミノプロピルメチルジメトキシシラン）、Ｎ−β（アミノエチル）γ−アミノプロピルメチルジエトキシシラン（別名：Ｎ−２−（アミノエチル）−３−アミノプロピルメチルジエトキシシラン）などの第１級アミノ基および第２級アミノ基を有するアルコキシシリル化合物などが挙げられる。
【００９１】
これら第１級アミノ基、または、第１級アミノ基および第２級アミノ基を有するアルコキシシリル化合物は、単独使用または２種類以上併用することができる。
【００９２】
また、鎖伸長剤は、本発明の優れた効果を損なわない範囲で、任意成分として、その他のポリアミン（第１級アミノ基、または、第１級アミノ基および第２級アミノ基を有するアルコキシシリル化合物を除くポリアミン）を含むことができる。
【００９３】
その他のポリアミンとしては、例えば、芳香族ポリアミン、芳香脂肪族ポリアミン、脂環族ポリアミン、脂肪族ポリアミン、アミノアルコール、ポリオキシエチレン基含有ポリアミンなどが挙げられる。
【００９４】
芳香族ポリアミンとしては、例えば、４，４’−ジフェニルメタンジアミン、トリレンジアミンなどが挙げられる。
【００９５】
芳香脂肪族ポリアミンとしては、例えば、１，３−または１，４−キシリレンジアミンもしくはその混合物などが挙げられる。
【００９６】
脂環族ポリアミンとしては、例えば、３−アミノメチル−３，５，５−トリメチルシクロヘキシルアミン（別名：イソホロンジアミン）、４，４’−ジシクロヘキシルメタンジアミン、２，５（２，６）−ビス（アミノメチル）ビシクロ［２．２．１］ヘプタン、１，４−シクロヘキサンジアミン、１−アミノ−３−アミノメチル−３，５，５−トリメチルシクロヘキサン、ビス−（４−アミノシクロヘキシル）メタン、ジアミノシクロヘキサン、３，９−ビス（３−アミノプロピル）−２，４，８，１０−テトラオキサスピロ[５，５]ウンデカン、１，３−および１，４−ビス（アミノメチル）シクロヘキサンおよびそれらの混合物などが挙げられる。
【００９７】
脂肪族ポリアミンとしては、例えば、エチレンジアミン、プロピレンジアミン、１，３−プロパンジアミン、１，４−ブタンジアミン、１，５−ペンタンジアミン、１，６−ヘキサメチレンジアミン、ヒドラジン（水和物を含む）、ジエチレントリアミン、トリエチレンテトラミン、テトラエチレンペンタミン、１，２−ジアミノエタン、１，２−ジアミノプロパン、１，３−ジアミノペンタンなどが挙げられる。
【００９８】
アミノアルコールとしては、例えば、２−（（２−アミノエチル）アミノ）エタノール（別名：Ｎ−（２−アミノエチル）エタノールアミン）、２−（（２−アミノエチル）アミノ）−１−メチルプロパノール（別名：Ｎ−（２−アミノエチル）イソプロパノールアミン）などが挙げられる。
【００９９】
ポリオキシエチレン基含有ポリアミンとしては、例えば、ポリオキシエチレンエーテルジアミンなどのポリオキシアルキレンエーテルジアミンが挙げられる。より具体的には、例えば、日本油脂製のＰＥＧ＃１０００ジアミンや、ハンツマン社製のジェファーミンＥＤ―２００３、ＥＤＲ−１４８、ＸＴＪ−５１２などが挙げられる。
【０１００】
これらその他のポリアミンは、単独使用または２種類以上併用することができる。
【０１０１】
その他のポリアミンとして、好ましくは、アミノアルコールが挙げられる。
【０１０２】
また、鎖伸長剤は、好ましくは、第１級アミノ基、または、第１級アミノ基および第２級アミノ基を有するアルコキシシリル化合物と、アミノアルコールとからなる。
【０１０３】
第１級アミノ基、または、第１級アミノ基および第２級アミノ基を有するアルコキシシリル化合物と、その他のポリアミンとを併用する場合、それらの総量１００質量部に対して、第１級アミノ基、または、第１級アミノ基および第２級アミノ基を有するアルコキシシリル化合物が、例えば、１質量部以上、好ましくは、２質量部以上であり、例えば、２５質量部以下、好ましくは、２０質量部以下である。また、その他のポリアミンが、例えば、７５質量部以上、好ましくは、８０質量部以上であり、例えば、９９質量部以下、好ましくは、９８質量部以下である。
【０１０４】
そして、イソシアネート基末端プレポリマーと鎖伸長剤とを水中で反応させるには、例えば、まず、水にイソシアネート基末端プレポリマーを添加することにより、イソシアネート基末端プレポリマーを水分散させ、次いで、それに鎖伸長剤を添加して、イソシアネート基末端プレポリマーを鎖伸長剤により鎖伸長する。
【０１０５】
イソシアネート基末端プレポリマーを水分散させるには、イソシアネート基末端プレポリマー１００質量部に対して、水１００〜１０００質量部の割合において、水を攪拌下、イソシアネート基末端プレポリマーを添加する。
【０１０６】
その後、鎖伸長剤を、イソシアネート基末端プレポリマーが水分散された水中に、攪拌下、イソシアネート基末端プレポリマーのイソシアネート基に対する鎖伸長剤の活性水素基（アミノ基および水酸基）の当量比（活性水素基／イソシアネート基）が、例えば、０．６〜１．２の割合となるように、滴下する。
【０１０７】
鎖伸長剤は、滴下することで反応させ、滴下終了後は、さらに撹拌しつつ、例えば、常温にて反応を完結させる。反応完結までの反応時間は、例えば、０．１時間以上であり、また、例えば、１０時間以下である。
【０１０８】
なお、上記とは逆に、水をイソシアネート基末端プレポリマー中に添加して、イソシアネート基末端プレポリマーを水分散させ、次いで、それに鎖伸長剤を添加して、イソシアネート基末端プレポリマーを鎖伸長剤により鎖伸長することもできる。
【０１０９】
また、この方法では、必要に応じて、有機溶媒や水を除去することができ、さらには、水を添加して固形分濃度を調整することもできる。
【０１１０】
得られるポリウレタン樹脂のポリウレタンディスパージョンの固形分濃度は、例えば、１０質量％以上、好ましくは、１５質量％以上、より好ましくは、２０質量％以上であり、また、例えば、６０質量％以下、好ましくは、５０質量％以下、より好ましくは、４５質量％以下である。
【０１１１】
ポリウレタンディスパージョンのｐＨは、例えば、５以上、好ましくは、６以上、また、例えば、１１以下、好ましくは、１０以下である。
【０１１２】
ポリウレタンディスパージョンの２５℃における粘度は、例えば、３ｍＰａ・ｓ以上、好ましくは、５ｍＰａ・ｓ以上であり、また、例えば、２０００ｍＰａ・ｓ以下、好ましくは、１０００ｍＰａ・ｓ以下である。
【０１１３】
ポリウレタンディスパージョンの平均粒子径は、例えば、１０ｎｍ以上、好ましくは、２０ｎｍ以上であり、また、例えば、５００ｎｍ以下、好ましくは、３００ｎｍ以下である。
【０１１４】
ポリウレタンディスパージョンのウレタン基濃度とウレア基濃度との合計値は、仕込み計算値で、例えば、２０質量％以上、好ましくは、２５質量％以上であり、また、例えば、５０質量％以下、好ましくは、４５質量％以下である。
【０１１５】
ポリウレタンディスパージョンのＳｉ含有量は、仕込み計算値で、例えば、０．０２質量％以上、好ましくは、０．０５質量％以上であり、また、例えば、１．２質量％以下、好ましくは、１．０質量％以下である。
【０１１６】
また、必要に応じて、各種の添加剤を配合することができる。添加剤としては、例えば、シランカップリング剤、アルコキシシラン化合物、安定剤（酸化防止剤、熱安定剤、紫外線吸収剤など）、可塑剤、帯電防止剤、滑剤、ブロッキング防止剤、界面活性剤、分散安定剤、着色剤（顔料、染料など）、フィラー、コロイダルシリカ、無機粒子、無機酸化物粒子、結晶核剤などが挙げられる。
【０１１７】
なお、添加剤は、上記各原料成分に予め配合してもよく、また、合成後のイソシアネート基末端プレポリマーや、ポリウレタン樹脂に配合してもよく、さらに、それら各成分の配合時に同時に配合してもよい。
【０１１８】
また、添加剤の配合割合は、特に制限されず、目的および用途に応じて、適宜設定される。
【０１１９】
また、必要に応じて、ガスバリア性が損なわれない範囲で、ガスバリア性を有する熱可塑性樹脂を配合してもよい。
【０１２０】
ガスバリア性を有する熱可塑性樹脂としては、例えば、ポリビニルアルコール、エチレン−ビニルアルコール共重合体、ポリ塩化ビニリデンまたは塩化ビニリデン共重合体、でんぷん、セルロースなどの多糖類などが挙げられる。
【０１２１】
そして、このようなポリウレタンディスパージョンは、原料成分として３価以上の低分子量ポリオールを特定割合で含有するため、鎖伸長剤として第１級アミノ基、または、第１級アミノ基および第２級アミノ基を有するアルコキシシリル化合物を配合しても、優れた分散性を確保することができる。そのため、ガスバリア性および密着性に優れるポリウレタン層を良好に形成することができる。
【０１２２】
そのため、本発明のポリウレタンディスパージョンは、ガスバリア層としてポリウレタン層を備えるポリウレタン積層体の製造において、好適に用いることができる。
【０１２３】
図１において、ポリウレタン積層体１は、基材２と、基材２の上に積層されるポリウレタン層３とを備えている。
【０１２４】
基材２は、特に制限されず、例えば、プラスチック（例えば、熱可塑性樹脂、熱硬化性樹脂など）、紙、布、木、金属、セラミックスなどから形成され、好ましくは、プラスチック、より好ましくは、熱可塑性樹脂から形成される。
【０１２５】
熱可塑性樹脂としては、例えば、ポリオレフィン系樹脂（例えば、ポリエチレン、ポリプロピレン、プロピレン−エチレン共重合体など）、ポリエステル系樹脂（例えば、ポリエチレンテレフタレート、ポリブチレンテレフタレート、ポリエチレンナフタレートなど）、ポリアミド系樹脂（例えば、ナイロン６（登録商標）、ナイロン６６（登録商標）、ポリメタキシリレンアジパミドなど）、ビニル系樹脂（例えば、ポリビニルアルコール、エチレン−ビニルアルコール共重合体、ポリスチレン、ポリ酢酸ビニルなど）、アクリル系樹脂（例えば、ポリメチルメタアクリレート、ポリアクリロニトリルなど）、ポリカーボネート系樹脂（例えば、ビスフェノールＡ型ポリカーボネートなど）、セルロース系樹脂（例えば、セロファン、酢酸セルロースなど）などが挙げられる。好ましくは、ポリオレフィン系樹脂、ポリエステル系樹脂、ポリアミド系樹脂が挙げられる。より好ましくは、ポリプロピレン、ポリエチレンテレフタレート、ナイロン６（登録商標）が挙げられる。
【０１２６】
基材２は、単層、または、同種または２種以上の積層体からなる。
【０１２７】
なお、基材２の形状は、特に制限されないが、例えば、フィルム状、シート状、ボトル状、カップ状などが挙げられる。好ましくは、フィルム状が挙げられる。
【０１２８】
基材２は、無延伸基材、一軸または二軸延伸基材のいずれでもよく、また、基材２には、表面処理（コロナ放電処理など）、アンカーコートまたはアンダーコート処理がなされていてもよく、さらに、アルミニウムなどの金属、シリカ、アルミナ、シリカとアルミナとの混合物などの金属酸化物の蒸着処理がなされていてもよい。
【０１２９】
基材２の厚みは、例えば、３μｍ以上、好ましくは、５μｍ以上であり、また、例えば、５００μｍ以下、好ましくは、２００μｍ以下である。
【０１３０】
ポリウレタン層３は、上記のポリウレタン樹脂から形成されており、製造効率の観点から、好ましくは、上記のポリウレタン樹脂を含むポリウレタンディスパージョンを、基材２に塗布および乾燥させることにより、形成されている。
【０１３１】
より具体的には、ポリウレタン層３を形成するには、上記方法により得られたポリウレタンディスパージョンの濃度を調整してコート剤を調製する。そして、得られたコート剤を、基材２の上に塗布し、乾燥させる。
【０１３２】
ポリウレタンディスパージョンの濃度を調整では、例えば、水や公知の有機溶媒などを添加、または、脱離させるなど、公知の方法を採用することができる。
【０１３３】
コート剤の固形分濃度は、例えば、０．５質量％以上、好ましくは、１質量％以上であり、また、例えば、３０質量％以下、好ましくは、２５質量％以下である。
【０１３４】
また、コート剤には、必要に応じて、硬化剤を配合することができる。
【０１３５】
硬化剤としては、例えば、エポキシ硬化剤、メラミン硬化剤、カルボジイミド硬化剤、アジリジン硬化剤、オキサゾリン硬化剤、イソシアネート硬化剤などが挙げられる。この中で、イソシアネート硬化剤については、より具体的には、水分散性のイソシアネート硬化剤（例えば、ブロックイソシアネート（例えば、トリレンジイソシアネート系のブロックイソシアネート、ヘキサメチレンジイソシアネート系のブロックイソシアネート、キシリレンジイソシアネート系のブロックイソシアネート、水添キシリレンジイソシアネート系のブロックイソシアネートなど）、親水性基を含有する非ブロックポリイソシアネートなど）が挙げられる。
【０１３６】
硬化剤を配合する場合には、その配合割合は、ポリウレタン樹脂１００質量部に対して、硬化剤が、固形分として、例えば、０．１質量部以上、好ましくは、１質量部以上であり、また、例えば、５０質量部以下、好ましくは、３０質量部以下である。
【０１３７】
また、コート剤の塗布方法としては、特に制限されず、例えば、グラビアコート法、リバースコート法、ロールコート法、バーコート法、スプレーコート法、エアナイフコート法、ディッピング法などの公知のコーティング方法が挙げられる。
【０１３８】
また、基材２を作製するときに、インラインで塗布してもよい。
【０１３９】
具体的には、基材２がフィルム状の場合、フィルム製膜時の縦方向の一軸延伸処理後にグラビアコート法などにより、コート剤を塗布および乾燥した後、二軸延伸処理してポリウレタン層３を基材２上に設けることができる。
【０１４０】
また、基材２がボトル状の場合、ブロー成型前のプリフォームにディッピング法などによりコート剤を塗布および乾燥した後、ブロー成型してポリウレタン層３を基材２上に設けることができる。
【０１４１】
また、乾燥条件は、乾燥温度が、例えば、４０℃以上、好ましくは、５０℃以上であり、例えば、２００℃以下、好ましくは、１８０℃以下である。また、乾燥時間が、例えば、０．１分以上、好ましくは、０．２分以上であり、例えば、１０分以下、好ましくは、５分以下である。
【０１４２】
これにより、基材２の上に、ポリウレタン樹脂からなるポリウレタン層３を形成することができ、これにより、基材２およびポリウレタン層３を備えるポリウレタン積層体１を得ることができる。
【０１４３】
ポリウレタン層３の厚みは、ポリウレタン樹脂（乾燥後）の積層量として、例えば、０．０５ｇ／ｍ２以上、好ましくは、０．１ｇ／ｍ２以上、より好ましくは、０．２ｇ／ｍ２以上であり、また、例えば、１０ｇ／ｍ２以下、好ましくは、７ｇ／ｍ２以下、より好ましくは、５ｇ／ｍ２以下、さらに好ましくは、３ｇ／ｍ２以下である。
【０１４４】
そして、上記のように、基材２の上にポリウレタン層３を形成することにより、ポリウレタン積層体１を得ることができる。
【０１４５】
ポリウレタン積層体１の厚みは、例えば、５μｍ以上、好ましくは、１０μｍ以上であり、また、例えば、１ｍｍ以下、好ましくは、０．５ｍｍ以下である。
【０１４６】
また、必要に応じて、得られたポリウレタン積層体１を、例えば、３０〜５０℃で、２〜５日間程度養生させてもよい。
【０１４７】
そして、このようなポリウレタン積層体１は、上記のポリウレタンディスパージョンを用いて得られるポリウレタン層３を備えるため、ガスバリア性および密着性に優れる。すなわち、ポリウレタン層３は、ガスバリア層であって、密着性に優れる。
【０１４８】
また、ポリウレタン積層体１では、ガスバリア性の向上を図るため、ポリウレタン層３に、層状無機化合物を分散させることもできる。
【０１４９】
具体的には、例えば、上記のポリウレタンディスパージョンと、層状無機化合物との混合物を、基材２に塗布および乾燥させることにより、層状無機化合物が分散されたポリウレタン層３を形成することができる。
【０１５０】
層状無機化合物としては、例えば、膨潤性の層状無機化合物、非膨潤性の層状無機化合物などが挙げられる。ガスバリア性の観点から、好ましくは、膨潤性の層状無機化合物が挙げられる。
【０１５１】
膨潤性の層状無機化合物は、極薄の単位結晶からなり、単位結晶層間に溶媒が配位または吸収・膨潤する性質を有する粘土鉱物である。
【０１５２】
膨潤性の層状無機化合物として、具体的には、例えば、含水ケイ酸塩（フィロケイ酸塩鉱物など）、例えば、カオリナイト族粘土鉱物（ハロイサイト、カオリナイト、エンデライト、ディッカイト、ナクライトなど）、アンチゴライト族粘土鉱物（アンチゴライト、クリソタイルなど）、スメクタイト族粘土鉱物（モンモリロナイト、バイデライト、ノントロナイト、サポナイト、ヘクトライト、ソーコナイト、スチブンサイトなど）、バーミキュライト族粘土鉱物（バーミキュライトなど）、雲母またはマイカ族粘土鉱物（白雲母、金雲母などの雲母、マーガライト、テトラシリリックマイカ、テニオライトなど）、合成マイカなどが挙げられる。
【０１５３】
これら膨潤性の層状無機化合物は、天然粘土鉱物であってもよく、また、合成粘土鉱物であってもよい。また、単独または２種以上併用することができ、好ましくは、スメクタイト族粘土鉱物（モンモリロナイトなど）、マイカ族粘土鉱物（水膨潤性雲母など）、合成マイカなどが挙げられ、より好ましくは、合成マイカが挙げられる。
【０１５４】
層状無機化合物の平均粒径は、例えば、５０ｎｍ以上、好ましくは、１００ｎｍ以上であり、また、通常、１００μｍ以下であり、例えば、７５μｍ以下、好ましくは、５０μｍ以下である。また、層状無機化合物のアスペクト比は、例えば、１０以上、好ましくは２０以上、より好ましくは、１００以上であり、また、例えば、５０００以下、好ましくは、４０００以下、より好ましくは、３０００以下である。
【０１５５】
そして、層状無機化合物が分散されたポリウレタン層３を形成するには、例えば、まず、上記のポリウレタンディスパージョンと、層状無機化合物とを混合し、混合物として、ハイブリッドコート剤を調製する。そして、得られたハイブリッドコート剤を基材２の上に塗布し、乾燥させる。
【０１５６】
混合物（ハイブリッドコート剤）を調製するには、まず、水に層状無機化合物を分散させ、次いで、その分散液に、ポリウレタンディスパージョン（ポリウレタン樹脂を含む）を添加する。
【０１５７】
ポリウレタン樹脂と層状無機化合物との配合割合は、ポリウレタン樹脂と層状無機化合物との質量の総量１００質量部に対して、層状無機化合物が、０．１質量部以上、好ましくは、１質量部以上であり、例えば、５０質量部以下、好ましくは、３０質量部以下である。
【０１５８】
ポリウレタン樹脂と層状無機化合物との配合割合が上記範囲であれば、ガスバリア性を維持するとともに、基材との密着性、透明性および低コスト性の向上を図ることができる。
【０１５９】
得られる混合物（ハイブリッドコート剤）における、ポリウレタン樹脂および層状無機化合物の総濃度は、例えば、０．１質量％以上、好ましくは、０．５質量％以上であり、また、例えば、１５質量％以下、好ましくは、１２質量％以下である。
【０１６０】
なお、混合物（ハイブリッドコート剤）において、層状無機化合物は、２次凝集するおそれがあるため、好ましくは、層状無機化合物を溶媒に分散または混合した後、せん断力が作用する機械的な強制分散処理、例えば、ホモミキサー、コロイドミル、ジェットミル、ニーダー、ビーズミル、サンドミル、ボールミル、３本ロール、超音波分散装置などによる分散処理を利用して、分散させる。
【０１６１】
また、ハイブリッドコート剤には、必要に応じて、上記硬化剤を配合することもできる。
【０１６２】
上記硬化剤を配合する場合には、その配合割合は、ポリウレタン樹脂の総量の固形分１００質量部に対して、上記硬化剤が、固形分換算で、例えば、０．１質量部以上、好ましくは、１質量部以上であり、また、例えば、５０質量部以下、好ましくは、３０質量部以下である。
【０１６３】
また、ハイブリッドコート剤の塗布方法としては、特に制限されず、上記した公知のコーティング方法が挙げられる。
【０１６４】
乾燥条件は、乾燥温度が、例えば、４０℃以上、好ましくは、５０℃以上であり、例えば、２００℃以下、好ましくは、１８０℃以下である。また、乾燥時間が、例えば、０．１分以上、好ましくは、０．２分以上であり、例えば、１０分以下、好ましくは、５分以下である。
【０１６５】
これにより、基材２の上に、ポリウレタン樹脂および層状無機化合物からなるポリウレタン層３を形成することができる。
【０１６６】
ポリウレタン層３の厚みは、ポリウレタン樹脂および層状無機化合物（乾燥後）の積層量として、例えば、０．１ｇ／ｍ２以上、好ましくは、０．２ｇ／ｍ２以上、より好ましくは、０．６ｇ／ｍ２以上であり、また、例えば、１０ｇ／ｍ２以下、好ましくは、７ｇ／ｍ２以下、より好ましくは、５ｇ／ｍ２以下である。
【０１６７】
そして、上記のように、基材２の上にポリウレタン層３を形成することにより、ポリウレタン積層体１を得ることができる。
【０１６８】
ポリウレタン積層体１の厚みは、例えば、５μｍ以上、好ましくは、１０μｍ以上であり、また、例えば、１ｍｍ以下、好ましくは、０．５ｍｍ以下である。
【０１６９】
また、ポリウレタン積層体１において、層状無機化合物の質量割合は、ポリウレタン層３の総量１００質量部に対して、層状無機化合物の質量が、例えば、０．１質量部以上、好ましくは、０．２質量部以上、より好ましくは、１質量部以上であり、例えば、９０質量部以下、好ましくは、７０質量部以下、より好ましくは、５０質量部以下である。
【０１７０】
層状無機化合物の質量割合が上記範囲であれば、基材との密着性や、透明性の向上を図るとともに、層状無機化合物の配合割合を少なくできるため、低コスト性の向上も図ることができる。
【０１７１】
また、必要に応じて、得られたポリウレタン積層体１を、例えば、３０〜５０℃で、２〜５日間程度養生させてもよい。
【０１７２】
このようなポリウレタン積層体１は、上記のポリウレタンディスパージョンを用いて得られるポリウレタン層３を備え、また、そのポリウレタン層３に層状無機化合物が分散されているため、とりわけガスバリア性に優れる。
【０１７３】
そして、このようにして得られるポリウレタン積層体１は、ガスバリア性のみならず、基材２に対する密着性、透明性および低コスト性に優れる。そのため、ガスバリア性フィルムの分野、具体的には、食品・医薬品などに用いられる包装用フィルムなどに使用され、ボイル殺菌、レトルト殺菌、加熱調理などの加熱処理が必要とされる内容物の包装用フィルムなどにも用いられる。また、光学フィルム、工業用フィルムなどの分野においても好適に使用される。
【０１７４】
また、上記したコート剤や、ハイブリッドコート剤に、顔料などの着色剤を含ませて印刷用インキとして調製し、これをプラスチックフィルム、紙、各種容器などへ塗装することで印刷フィルムや印刷体としても好適に使用することができる。
【０１７５】
なお、上記した説明では、ポリウレタン層３を単層としたが、例えば、図２に示すように、ポリウレタン層３を、基材２に積層される第１ポリウレタン層３ａと、その第１ポリウレタン層３ａに積層される第２ポリウレタン層３ｂとの２層とすることができ、さらには、図示しないが、ポリウレタン層３を３層以上の多層とすることもできる。
【０１７６】
また、そのようなポリウレタン積層体１において、ポリウレタン層３に層状無機化合物を分散させる場合には、少なくともいずれかの層に層状無機化合物が分散されていればよく、また、全ての層に層状無機化合物が分散されていてもよい。なお、いずれの層にも層状無機化合物が分散されていなくともよい。
【０１７７】
例えば、ポリウレタン層３を、基材２に積層される第１ポリウレタン層３ａと、その第１ポリウレタン層３ａに積層される第２ポリウレタン層３ｂとの２層とし、第２ポリウレタン層３ｂにのみ、層状無機化合物を分散させることができる。
【０１７８】
また、上記した説明では、ポリウレタン層３は、基材２の厚み方向一方面全面に積層されているが、これに限定されず、例えば、図示しないが、基材２の厚み方向両面、さらには、基材２を部分的に積層することができる。
【実施例】
【０１７９】
次に、本発明を実施例および比較例に基づいて説明するが、本発明は、下記の実施例によって限定されるものではない。また、以下の説明において特に言及がない限り、「部」および「％」は質量基準である。なお、以下に示す実施例の数値は、実施形態において記載される対応する数値（すなわち、上限値または下限値）に代替することができる。
＜ポリウレタンディスパージョン（ＰＵＤ）の調製＞
実施例１（ＰＵＤ１）
タケネート５００（１，３−キシリレンジイソシアネート、ｍ−ＸＤＩ、三井化学社製）１４３．３ｇ、ＶｅｓｔａｎａｔＨ１２ＭＤＩ（４，４’−メチレンビス（シクロヘキシルイソシアネート）、Ｈ１２ＭＤＩ）２５．０ｇ、エチレングリコール２８．１ｇ、トリメチロールプロパン５．５ｇ、ジメチロールプロピオン酸１３．１ｇおよび溶剤としてメチルエチルケトン１２１．０ｇを混合し（３価以上の低分子量ポリオールのＯＨ量／全ポリオール成分のＯＨ量；１０／１００当量比）、窒素雰囲気下６５〜７０℃で、ＮＣＯ％が６．１２％以下になるまで反応させ、透明なイソシアネート基末端プレポリマー反応液を得た。【０１８０】
次いで、得られた反応液を４０℃まで冷却し、その後、トリエチルアミン９．８ｇにて中和させた。【０１８１】
次いで、反応液を８３９．９ｇのイオン交換水にホモディスパーにより分散させ、４６．５ｇのイオン交換水に２３．２ｇの２−（（２−アミノエチル）アミノ）エタノールを溶解したアミン水溶液を添加した。【０１８２】
次いで、Ｎ−２−（アミノエチル）−３−アミノプロピルトリメトキシシラン（商品名；ＫＢＭ−６０３、信越化学社製）２．１ｇを添加し、鎖伸長反応させた。【０１８３】
その後、１時間熟成反応させ、メチルエチルケトンとイオン交換水をエバポレーターにて留去し、固形分２５質量％となるようにイオン交換水にて調整することにより、ポリウレタンディスパージョン１（ＰＵＤ１）を得た。【０１８４】
得られたポリウレタンディスパージョン１（ＰＵＤ１）は、ｐＨ８．６、粘度１５ｍＰａ・ｓ（２５℃）、コールターカウンターＮ５（ベックマン社製）測定による平均粒子径は６０ｎｍであった。なお、仕込み計算によるウレタン基濃度およびウレア基濃度の合計は３９．７質量％、Ｓｉ含有量は０．１０質量％であった。【０１８５】
実施例２（ＰＵＤ２）
タケネート５００（１，３−キシリレンジイソシアネート、ｍ−ＸＤＩ、三井化学社製）１４２．４ｇ、ＶｅｓｔａｎａｔＨ１２ＭＤＩ（４，４’−メチレンビス（シクロヘキシルイソシアネート）、Ｈ１２ＭＤＩ）２４．８ｇ、エチレングリコール２７．９ｇ、トリメチロールプロパン５．４ｇ、ジメチロールプロピオン酸１３．１ｇおよび溶剤としてメチルエチルケトン１２０．２ｇを混合し（３価以上の低分子量ポリオールのＯＨ量／全ポリオール成分のＯＨ量；１０／１００当量比）、窒素雰囲気下６５〜７０℃でＮＣＯ％が６．１２％以下になるまで反応させ、透明なイソシアネート基末端プレポリマー反応液を得た。【０１８６】
次いで、得られた反応液を４０℃まで冷却し、その後、トリエチルアミン９．７ｇにて中和させた。【０１８７】
次いで、反応液を８４２．９ｇのイオン交換水にホモディスパーにより分散させ、４３．５ｇのイオン交換水に２１．７ｇの２−（（２−アミノエチル）アミノ）エタノールを溶解したアミン水溶液を添加した。【０１８８】
次いで、Ｎ−２−（アミノエチル）−３−アミノプロピルトリメトキシシラン（商品名；ＫＢＭ−６０３、信越化学社製）５．０ｇを添加し、鎖伸長反応させた。【０１８９】
その後、１時間熟成反応させ、メチルエチルケトンとイオン交換水をエバポレーターにて留去し、固形分２５質量％となるようにイオン交換水にて調整することにより、ポリウレタンディスパージョン２（ＰＵＤ２）を得た。【０１９０】
得られたポリウレタンディスパージョン２（ＰＵＤ２）は、ｐＨ８．６、粘度１５ｍＰａ・ｓ（２５℃）、コールターカウンターＮ５（ベックマン社製）測定による平均粒子径は８５ｎｍであった。なお、仕込み計算によるウレタン基濃度およびウレア基濃度の合計は３９．４質量％、Ｓｉ含有量は０．２５質量％であった。【０１９１】
実施例３（ＰＵＤ３）
タケネート５００（１，３−キシリレンジイソシアネート、ｍ−ＸＤＩ、三井化学社製）１４４．０ｇ、ＶｅｓｔａｎａｔＨ１２ＭＤＩ（４，４’−メチレンビス（シクロヘキシルイソシアネート）、Ｈ１２ＭＤＩ）２５．１ｇ、エチレングリコール３０．１ｇ、グリセリン１．５ｇ、ジメチロールプロピオン酸１４．０ｇおよび溶剤としてメチルエチルケトン１２１．２ｇを混合し（３価以上の低分子量ポリオールのＯＨ量／全ポリオール成分のＯＨ量；４／１００当量比）、窒素雰囲気下６５〜７０℃でＮＣＯ％が６．１５％以下になるまで反応させ、透明なイソシアネート基末端プレポリマー反応液を得た。【０１９２】
次いで、得られた反応液を４０℃まで冷却した後、トリエチルアミン１０．５ｇにて中和させた。【０１９３】
次いで、反応液を８３８．７ｇのイオン交換水にホモディスパーにより分散させ、４７．７ｇのイオン交換水に２３．８ｇの２−（（２−アミノエチル）アミノ）エタノールを溶解したアミン水溶液を添加した。【０１９４】
次いで、Ｎ−２−（アミノエチル）−３−アミノプロピルメチルジメトキシシラン（商品名；ＫＢＭ−６０２、信越化学社製）１．０ｇを添加し、鎖伸長反応させた。【０１９５】
その後、１時間熟成反応させ、メチルエチルケトンとイオン交換水をエバポレーターにて留去し、固形分２５質量％となるようにイオン交換水にて調整することにより、ポリウレタンディスパージョン３（ＰＵＤ３）を得た。【０１９６】
得られたポリウレタンディスパージョン３（ＰＵＤ３）は、ｐＨ８．７、粘度１２ｍＰａ・ｓ（２５℃）、コールターカウンターＮ５（ベックマン社製）測定による平均粒子径は６５ｎｍであった。なお、仕込み計算によるウレタン基濃度およびウレア基濃度の合計は３９．９質量％、Ｓｉ含有量は０．０５質量％であった。【０１９７】
実施例４（ＰＵＤ４）
タケネート５００（１，３−キシリレンジイソシアネート、ｍ−ＸＤＩ、三井化学社製）１６５．３ｇ、エチレングリコール２５．２ｇ、トリメチロールプロパン１．６ｇ、グリセリン４．５ｇ、ジメチロールプロピオン酸１４．６ｇおよび溶剤としてメチルエチルケトン１１９．６ｇを混合し（３価以上の低分子量ポリオールのＯＨ量／全ポリオール成分のＯＨ量；１５／１００当量比）、窒素雰囲気下６５〜７０℃でＮＣＯ％が６．９２％以下になるまで反応させ、透明なイソシアネート基末端プレポリマー反応液を得た。【０１９８】
次いで、得られた反応液を４０℃まで冷却した後、トリエチルアミン１０．９ｇにて中和させた。【０１９９】
次いで、反応液を８３４．３ｇのイオン交換水にホモディスパーにより分散させ、５２．１ｇのイオン交換水に２６．０ｇの２−（（２−アミノエチル）アミノ）エタノールを溶解したアミン水溶液を添加した。【０２００】
次いで、Ｎ−２−（アミノエチル）−３−アミノプロピルメチルジメトキシシラン（商品名；ＫＢＭ−６０２、信越化学社製）１．８ｇを添加し、鎖伸長反応させた。【０２０１】
その後、１時間熟成反応させ、メチルエチルケトンとイオン交換水をエバポレーターにて留去し、固形分２５質量％となるようにイオン交換水にて調整することにより、ポリウレタンディスパージョン４（ＰＵＤ４）を得た。【０２０２】
得られたポリウレタンディスパージョン４（ＰＵＤ４）は、ｐＨ８．５、粘度１５ｍＰａ・ｓ（２５℃）、コールターカウンターＮ５（ベックマン社製）測定による平均粒子径は１０５ｎｍであった。なお、仕込み計算によるウレタン基濃度およびウレア基濃度の合計は４０．６質量％、Ｓｉ含有量は０．１０質量％であった。【０２０３】
実施例５（ＰＵＤ５）
タケネート６００（１，３−ビス（イソシアナトメチル）シクロヘキサン、Ｈ６ＸＤＩ、三井化学社製）１６８．２ｇ、エチレングリコール２９．７ｇ、トリメチロールプロパン４．０ｇ、ジメチロールプロピオン酸１２．７ｇおよび溶剤としてメチルエチルケトン１２０．７ｇを混合し（３価以上の低分子量ポリオールのＯＨ量／全ポリオール成分のＯＨ量；７／１００当量比）、窒素雰囲気下６５〜７０℃でＮＣＯ％が６．２０％以下になるまで反応させ、透明なイソシアネート基末端プレポリマー反応液を得た。【０２０４】
次いで、得られた反応液を４０℃まで冷却し、その後、トリエチルアミン９．５ｇにて中和させた。【０２０５】
次いで、反応液を８３９．８ｇのイオン交換水にホモディスパーにより分散させ、４６．５ｇのイオン交換水に２３．３ｇの２−（（２−アミノエチル）アミノ）エタノールを溶解したアミン水溶液を添加した。【０２０６】
次いで、Ｎ−２−（アミノエチル）−３−アミノプロピルトリメトキシシラン（商品名；ＫＢＭ−６０３、信越化学社製）２．６ｇを添加し、鎖伸長反応させた。【０２０７】
その後、１時間熟成反応させ、メチルエチルケトンとイオン交換水をエバポレーターにて留去し、固形分２５質量％となるようにイオン交換水にて調整することにより、ポリウレタンディスパージョン５（ＰＵＤ５）を得た。【０２０８】
得られたポリウレタンディスパージョン５（ＰＵＤ５）は、ｐＨ８．７、粘度１７ｍＰａ・ｓ（２５℃）、コールターカウンターＮ５（ベックマン社製）測定による平均粒子径は９５ｎｍであった。なお、仕込み計算によるウレタン基濃度およびウレア基濃度の合計は４０．１質量％、Ｓｉ含有量は０．１３質量％であった。【０２０９】
実施例６（ＰＵＤ６）
タケネート６００（１，３−ビス（イソシアナトメチル）シクロヘキサン、Ｈ６ＸＤＩ、三井化学社製）１０２．０ｇ、タケネート５００（１，３−キシリレンジイソシアネート、ｍ−ＸＤＩ、三井化学社製）６５．９ｇ、エチレングリコール２９．２ｇ、ペンタエリスリトール２．９ｇ、ジメチロールプロピオン酸１２．２ｇおよび溶剤としてメチルエチルケトン１１９．１ｇを混合し（３価以上の低分子量ポリオールのＯＨ量／全ポリオール成分のＯＨ量；７／１００当量比）、窒素雰囲気下６５〜７０℃でＮＣＯ％が６．８９％以下になるまで反応させ、透明なイソシアネート基末端プレポリマー反応液を得た。【０２１０】
次いで、得られた反応液を４０℃まで冷却し、その後、トリエチルアミン９．１ｇにて中和させた。【０２１１】
次いで、反応液を８３６．３ｇのイオン交換水にホモディスパーにより分散させ、５０．１ｇのイオン交換水に２５．０ｇの２−（（２−アミノエチル）アミノ）エタノールを溶解したアミン水溶液を添加した。【０２１２】
次いで、Ｎ−２−（アミノエチル）−３−アミノプロピルメチルジメトキシシラン（商品名；ＫＢＭ−６０２、信越化学社製）３．７ｇを添加し、鎖伸長反応させた。【０２１３】
その後、１時間熟成反応させ、メチルエチルケトンとイオン交換水をエバポレーターにて留去し、固形分２５質量％となるようにイオン交換水にて調整することにより、ポリウレタンディスパージョン６（ＰＵＤ６）を得た。【０２１４】
得られたポリウレタンディスパージョン６（ＰＵＤ６）は、ｐＨ８．８、粘度１４ｍＰａ・ｓ（２５℃）、コールターカウンターＮ５（ベックマン社製）測定による平均粒子径は７０ｎｍであった。なお、仕込み計算によるウレタン基濃度およびウレア基濃度の合計は４０．５質量％、Ｓｉ含有量は０．２０質量％であった。【０２１５】
比較例１（ＰＵＤ−Ｈ１）
タケネート５００（１，３−キシリレンジイソシアネート、ｍ−ＸＤＩ、三井化学社製）１４３．０ｇ、ＶｅｓｔａｎａｔＨ１２ＭＤＩ（４，４’−メチレンビス（シクロヘキシルイソシアネート）、Ｈ１２ＭＤＩ）２４．９ｇ、エチレングリコール３１．０ｇ、ジメチロールプロピオン酸１４．７ｇおよび溶剤としてメチルエチルケトン１２１．０ｇを混合し（３価以上の低分子量ポリオールのＯＨ量／全ポリオール成分のＯＨ量；０／１００当量比）、窒素雰囲気下６５〜７０℃でＮＣＯ％が６．１３％以下になるまで反応させ、透明なイソシアネート基末端プレポリマー反応液を得た。【０２１６】
次いで、得られた反応液を４０℃まで冷却した後、トリエチルアミン１１．０ｇにて中和させた。【０２１７】
次いで、反応液を８４０．０ｇのイオン交換水にホモディスパーにより分散させ、４６．９ｇのイオン交換水に２３．２ｇの２−（（２−アミノエチル）アミノ）エタノールを溶解したアミン水溶液を添加した。【０２１８】
次いで、Ｎ−２−（アミノエチル）−３−アミノプロピルトリメトキシシラン（商品名；ＫＢＭ−６０３、信越化学社製）２．１ｇを添加し、鎖伸長反応させたところ、Ｎ−２−（アミノエチル）−３−アミノプロピルトリメトキシシランを入れた直後に、分散不良による凝集物が発生し、良好なポリウレタンディスパージョンを得ることはできなかった。【０２１９】
比較例２（ＰＵＤ−Ｈ２）
タケネート５００（１，３−キシリレンジイソシアネート、ｍ−ＸＤＩ、三井化学社製）１４４．３ｇ、ＶｅｓｔａｎａｔＨ１２ＭＤＩ（４，４’−メチレンビス（シクロヘキシルイソシアネート）、Ｈ１２ＭＤＩ）２５．１ｇ、エチレングリコール２２．５ｇ、グリセリン９．５ｇ、ジメチロールプロピオン酸１３．２ｇおよび溶剤としてメチルエチルケトン１２０．９ｇを混合し（３価以上の低分子量ポリオールのＯＨ量／全ポリオール成分のＯＨ量；２５／１００当量比）、窒素雰囲気下６５〜７０℃でＮＣＯ％が６．１７％以下になるまで反応させた。【０２２０】
次いで、得られた反応液を４０℃まで冷却したところ、反応液が濁りながら増粘した。また、トリエチルアミン９．９ｇにて中和処理したが、濁りが残った。【０２２１】
その後、濁った反応液を８３９．６ｇのイオン交換水にホモディスパーにより分散させ、４６．８ｇのイオン交換水に２３．４ｇの２−（（２−アミノエチル）アミノ）エタノールを溶解したアミン水溶液を添加した。【０２２２】
次いで、Ｎ−２−（アミノエチル）−３−アミノプロピルトリメトキシシラン（商品名；ＫＢＭ−６０３、信越化学社製）２．１ｇを添加し、鎖伸長反応させたが、濁ったウレタンプレポリマー由来の樹脂が分散不良となり、沈殿物が発生し、良好なポリウレタンディスパージョンを得ることはできなかった。【０２２３】
比較例３（ＰＵＤ−Ｈ３）
タケネート５００（１，３−キシリレンジイソシアネート、ｍ−ＸＤＩ、三井化学社製）１４３．９ｇ、ＶｅｓｔａｎａｔＨ１２ＭＤＩ（４，４’−メチレンビス（シクロヘキシルイソシアネート）、Ｈ１２ＭＤＩ）２５．１ｇ、エチレングリコール２８．２ｇ、トリメチロールプロパン５．５ｇ、ジメチロールプロピオン酸１３．２ｇおよび溶剤としてメチルエチルケトン１２１．５ｇを混合し（３価以上の低分子量ポリオールのＯＨ量／全ポリオール成分のＯＨ量；１０／１００当量比）、窒素雰囲気下６５〜７０℃で、ＮＣＯ％が６．１２％以下になるまで反応させ、透明なイソシアネート基末端プレポリマー反応液を得た。【０２２４】
次いで、得られた反応液を４０℃まで冷却し、その後、トリエチルアミン９．８ｇにて中和させた。【０２２５】
次いで、反応液を８３７．７ｇのイオン交換水にホモディスパーにより分散させ、４８．６ｇのイオン交換水に２４．３ｇの２−（（２−アミノエチル）アミノ）エタノールを溶解したアミン水溶液を添加し、鎖伸長反応させた。【０２２６】
その後、１時間熟成反応させ、メチルエチルケトンとイオン交換水をエバポレーターにて留去し、固形分２５質量％となるようにイオン交換水にて調整することにより、ポリウレタンディスパージョンＨ３（ＰＵＤ−Ｈ３）を得た。【０２２７】
得られたポリウレタンディスパージョンＨ３（ＰＵＤ−Ｈ３）は、ｐＨ８．５、粘度１２ｍＰａ・ｓ（２５℃）、コールターカウンターＮ５（ベックマン社製）測定による平均粒子径は４５ｎｍであった。なお、仕込み計算によるウレタン基濃度およびウレア基濃度の合計は３９．８質量％で、Ｓｉは含んでいない。【０２２８】
各実施例および各比較例における配合処方を、表１に示す。【０２２９】
【表１】
2015016069.tif 000003
【０２３０】
実施例６（ポリウレタン積層体）
４０ｇのＰＵＤ１をマグネチックスターラーにて混合し、これに４５ｇのイオン交換水、および１５ｇの２−プロパノールを徐々に添加してコート液１を調製した。【０２３１】
このコート液１を、基材としてのアルミナ蒸着ＰＥＴフィルム（バリアロックス１０１１ＨＧ（＃１２）、東レフィルム加工社製）に乾燥厚み０．５ｇ／ｍ２となるようにバーコーターを用いてコーティングし、１３０℃に設定した乾燥オーブンに投入して１分間乾燥させ、基材の表面にポリウレタン層を形成した。これにより、積層体１を得た。【０２３２】
実施例７〜１１、比較例４
表２に示す配合処方とした以外は、実施例６と同様に、コート液２〜７を調製し、積層体２〜７を得た。【０２３３】
実施例１２
５７．２ｇのイオン交換水に２０ｇの水膨潤性無機層状化合物スラリー（ＭＥＢ−３（固形分８質量％）、コープケミカル社製）を添加し、マグネチックスターラーにて１０分間混合させた後、２１．９ｇのＰＵＤ１を徐々に添加し、２０分混合した。【０２３４】
次いで、水分散ポリイソシアネートであるタケネートＷＤ−７２５（三井化学社製）０．９ｇを添加し、さらに２０分混合し、コート液８を得た。【０２３５】
得られたコート液８を、基材としての２軸配向ポリプロピレンフィルム（パイレンフィルム−ＯＴ  Ｐ２１６１（ＯＰＰフィルム、＃２０）、東洋紡社製）に乾燥厚み１．０ｇ／ｍ２となるようにバーコーターを用いてコーティングし、８０℃に設定した乾燥オーブン投入して２分間乾燥させ、４０℃で３日間養生し、基材の表面にポリウレタン層を形成した。これにより、積層体８を得た。【０２３６】
実施例１３〜１６
表２に示す配合処方とした以外は、実施例１２と同様に、コート液９〜１２を調製し、積層体９〜１２を得た。
（評価）
＜酸素透過度の測定＞
酸素透過測定装置（ＯＸ−ＴＲＡＮ２／２０、ＭＯＣＯＮ社製）を用いて、各積層体それぞれの２０℃における、相対湿度８０％（８０％ＲＨ）での１ｍ２、１日および１気圧当たりの酸素透過量を測定した。【０２３７】
その結果を表２に示す。【０２３８】
＜密着性（ラミネート強度）の測定＞
各積層体のコート面に、ドライラミネート用接着剤としてタケネートＡ−９６９Ｖ（三井化学社製）とタケネートＡ−５（三井化学社製）との混合物（タケネートＡ−９６９Ｖ／タケネートＡ−５＝３／１（質量比））を、乾燥厚み３．０ｇ／ｍ２となるようにバーコーターにて塗布し、ドライヤーで乾燥させた。【０２３９】
その後、未延伸ポリプロピレンフィルム（トーセロＣＰ  ＲＸＣ−２２（ＣＰＰフィルム、＃６０）、三井化学東セロ社製）をラミネートして、４０℃で３日間養生した後、各積層体の基材とポリウレタン層との間のラミネート強度を、ＪＩＳ  Ｋ  ６８５４に準拠したＴ字剥離試験（１５ｍｍ幅）にて測定した。その結果を表２に示す。【０２４０】
【表２】
2015016069.tif 000004
【０２４１】
なお、表中の略号の詳細を下記する。
タケネートＷＤ−７２５：水分散ポリイソシアネート（硬化剤）、三井化学社製
タケネートＸＷＤ−ＨＳ７：水分散ポリイソシアネート（硬化剤）、三井化学社製
ＭＥＢ−３：水膨潤性無機層状化合物スラリー、固形分８質量％、コープケミカル社製
ＰＥＴ：バリアロックス１０１１ＨＧ（＃１２）、東レフィルム加工社製
ＯＰＰ：２軸配向ポリプロピレンフィルム、パイレンフィルム−ＯＴ  Ｐ２１６１（ＯＰＰフィルム、＃２０）、東洋紡社製
なお、上記発明は、本発明の例示の実施形態として提供したが、これは単なる例示に過ぎず、限定的に解釈してはならない。当該技術分野の当業者によって明らかな本発明の変形例は、後記特許請求の範囲に含まれる。
【産業上の利用可能性】
【０２４２】
本発明のポリウレタンディスパージョンおよびポリウレタン積層体は、ガスバリア性フィルムの分野、具体的には、食品・医薬品などに用いられる包装用フィルムなどにおいて好適に使用され、また、ボイル殺菌、レトルト殺菌、加熱調理などの加熱処理が必要とされる内容物の包装用フィルムなどにも好適に用いられる。また、光学フィルム、工業用フィルムなどの分野においても好適に使用される。
【符号の説明】
【０２４３】
１      ポリウレタン積層体
２      基材
３      ポリウレタン層
【図１】
2015016069.tif 000005
【図２】
2015016069.tif 000006
【国際調査報告】
2015016069.tif 000007
2015016069.tif 000008
2015016069.tif 000009
2015016069.tif 000010